(57)【要約】【課題】外周面によるシール性を十分に発揮させることができ、面圧の低下によるオイル消費量の増加及び摩耗の進行による摩擦損失の増加を低減できるピストンリングを提供する。【解決手段】ピストンリング１は、内周面２ｃ及び外周面２ｄと、内周面２ｃに略直交する側面２ａ，２ｂと、互いに対向して合口部３を形成する一対の合口端部４，５とを有する環状の本体部２を備え、外周面２ｄは、傾斜面１１と、傾斜面１１の側面２ｂ側に設けられ、内周面２ｃと略平行に延在する当たり面１２とを有している。合口端部４，５における当たり面１２の最大幅Ｗ１は、主部６における当たり面１２の最大幅Ｗ２の８０％以上１５０％以下となっている。本体部２において、合口部３の中心位置を通る第１軸方向の直径ｄ１と、第１軸方向に直交する第２軸方向の直径ｄ２との間の二軸差（ｄ２−ｄ１）は、−０．２５ｍｍより大きく、＋０．３６ｍｍ未満となっている。【選択図】図３
2017150617.tif 000002
【特許請求の範囲】
【請求項１】
内周面及び外周面と、前記内周面に略直交する一側面及び他側面と、互いに対向して合口部を形成する一対の合口端部とを有する環状の本体部を備えたピストンリングであって、
前記外周面は、
前記一側面側から前記他側面側に向かうにつれて前記本体部の径方向に張り出すように傾斜する傾斜面と、
前記傾斜面の前記他側面側に設けられ、前記内周面と略平行に延在する当たり面と、を有し、
前記一側面と前記他側面とを結ぶ方向において、前記合口端部における前記当たり面の最大幅Ｗ１は、前記合口端部以外の部分における前記当たり面の最大幅Ｗ２の８０％以上１５０％以下であり、
前記本体部において、前記合口部の中心位置を通る第１軸方向の直径ｄ１と、前記第１軸方向に直交する第２軸方向の直径ｄ２との間の二軸差（ｄ２−ｄ１）は、−０．２５ｍｍより大きく、＋０．３６ｍｍ未満である、ピストンリング。
【請求項２】
前記外周面の最表面として、前記本体部よりも高い硬度を有する硬質膜が前記本体部の周方向に延在している、請求項１記載のピストンリング。
【請求項３】
前記硬質膜は、物理気相成長膜である、請求項２記載のピストンリング。
【請求項４】
前記硬質膜は、窒化チタン膜、窒化クロム膜、炭窒化チタン膜、炭窒化クロム膜、クロム膜、チタン膜、及びダイヤモンドライクカーボン膜からなる群より選ばれる少なくとも一つの膜を含む、請求項２又は３記載のピストンリング。
【請求項５】
前記硬質膜の厚さは、１μｍ以上３０μｍ以下である、請求項２〜４のいずれか一項記載のピストンリング。
【請求項６】
前記合口部の前記中心位置を０°として前記本体部の位置を角度で表したとき、
一方の前記合口端部における前記当たり面は、０°〜１５°の範囲に位置する部分であり、
他方の前記合口端部における前記当たり面は、３４５°〜３６０°の範囲に位置する部分であり、
前記合口端部以外の部分における前記当たり面は、１５°より大きく３４５°よりも小さい範囲に位置する部分である、請求項１〜５のいずれか一項記載のピストンリング。
【請求項７】
前記最大幅Ｗ１は、前記合口端部以外の部分において１５０°〜２１０°の範囲の前記当たり面の最大幅の８０％以上１５０％以下である、請求項６記載のピストンリング。
【請求項８】
前記最大幅Ｗ２は、前記本体部の幅の１％以上５０％以下である、請求項１〜７のいずれか一項記載のピストンリング。
【請求項９】
前記最大幅Ｗ２は、０．００５ｍｍ以上０．５ｍｍ以下である、請求項１〜８のいずれか一項記載のピストンリング。
【請求項１０】
前記本体部において、前記他側面と前記外周面とがなす角部には、切欠部が前記本体部の周方向に延在している、請求項１〜９のいずれか一項記載のピストンリング。
【請求項１１】
前記ピストンリングは、セカンドリングである、請求項１〜１０のいずれか一項記載のピストンリング。
【発明の詳細な説明】
【技術分野】
【０００１】
本発明は、内燃機関等に使用されるピストンリングに関する。
【背景技術】
【０００２】
自動車等の内燃機関に用いられるピストンリングは、例えばピストン外周面のリング溝に設けられ、シリンダ内壁のオイルがクランク室側から燃焼室側に入り込むこと（オイルアップ）と、ブローバイガスが燃焼室側からクランク室側に入り込むこととを抑制するシール機能を有している。このようなシール機能を有するピストンリングとして、例えば特許文献１に記載のピストンリングがある。この従来のピストンリングは、内燃機関のセカンドリングとして用いられ、外周面の上側面側に設けられて径方向に張り出すように傾斜する傾斜面と、傾斜面の下端から設けられてシリンダ内壁と摺接する当たり面とを有している。
【０００３】
また、特許文献２に記載のピストンリングでは、本体部において合口部の反対側に位置する部分の厚さが他の部分よりも厚くなっている。このピストンリングでは、本体部の面内方向に力が作用しない状態（自由状態）において楕円に近い形状となっており、本体部を台に載置させて合口隙間を使用時の寸法まで閉じた状態において、合口部の中心位置を通る第１軸方向の直径ｄ１と、第１軸方向に直交する第２軸方向の直径ｄ２との間の二軸差（ｄ２−ｄ１）がマイナスとなっている。
【先行技術文献】
【特許文献】
【０００４】
【特許文献１】特開２０１１−１６９３８８号公報
【特許文献２】実開昭５６−１５４３７号公報
【発明の概要】
【発明が解決しようとする課題】
【０００５】
ピストンリングの当たり面の形成には、例えばリングの自己張力を利用した外周ラップ加工が採用される。この外周ラップ加工は、ピストンリングの製造の最終工程において実施されるものであり、実際に装着されるシリンダと同径のシリンダにピストンリングを装着し、当該ピストンリングの外径（呼称径）に等しい内径を有するスリーブ内でラッピングを行うことにより、ピストンリングの外周面に沿った当たり面を形成する加工方法である。しかしながら、外周ラップ加工によって当たり面を形成する際、自由端となっている合口端部がスリーブ側に張り出すことで、当該合口端部の加工量が他の部位の加工量よりも増大する傾向がある。この傾向は、ピストンリングの二軸差がプラス側に大きくなる程強くあらわれる。当たり面の加工精度は、シリンダ内壁に対する面圧の低下によるオイル消費量の増加や、摩耗の進行による摩擦損失の増加といった問題に直結するため、その向上が課題となっている。
【０００６】
外周ラップ加工の加工精度を担保するため、上記特許文献２に示されるように、ピストンリングの二軸差をマイナスに設定することが考えられる。しかしながら、ピストンリングの二軸差をマイナスにした場合には、合口端部の摩耗の進行の問題は抑えられる一方で、ピストンリングのシール機能が十分に発揮されなくなるおそれが生じる。トップリングでは、燃焼時のガス圧力がピストンリングの上側面からリング溝に回り込み、内周面側からの背圧となるため、この背圧によってピストンリングの外周面がシリンダ内壁に押し付けられてシール性が確保される。これに対し、セカンドリングでは、背圧がトップリングに比べて小さいため、ピストンリングの外周面によるシール性は、ピストンリングの面圧分布によって左右されることとなる。
【０００７】
本発明は、上記課題を解決するためになされたものであり、外周面によるシール性を十分に発揮させることができ、面圧の低下によるオイル消費量の増加及び摩耗の進行による摩擦損失の増加を低減できるピストンリングを提供することを目的とする。
【課題を解決するための手段】
【０００８】
本発明の一側面に係るピストンリングは、内周面及び外周面と、内周面に略直交する一側面及び他側面と、互いに対向して合口部を形成する一対の合口端部とを有する環状の本体部を備えたピストンリングであって、外周面は、一側面側から他側面側に向かうにつれて本体部の径方向に張り出すように傾斜する傾斜面と、傾斜面の他側面側に設けられ、内周面と略平行に延在する当たり面と、を有し、一側面と他側面とを結ぶ方向において、合口端部における当たり面の最大幅Ｗ１は、合口端部以外の部分における当たり面の最大幅Ｗ２の８０％以上１５０％以下であり、本体部において、合口部の中心位置を通る第１軸方向の直径ｄ１と、第１軸方向に直交する第２軸方向の直径ｄ２との間の二軸差（ｄ２−ｄ１）は、−０．２５ｍｍより大きく、＋０．３６ｍｍ未満である。
【０００９】
このピストンリングでは、合口端部の当たり面の最大幅Ｗ１が、合口端部以外の部分における当たり面の最大幅Ｗ２の１５０％以下となっている。この範囲を満たすことで、本体部の部位による当たり面の幅のばらつきが抑えられるので、面圧の低下によるオイル消費量の増加及び摩耗の進行による摩擦損失の増加を抑制できる。また、このピストンリングでは、二軸差（ｄ２−ｄ１）が＋０．３６ｍｍ未満となっている。このため、外周ラップ加工の際に合口端部が自己張力によってスリーブ側に張り出すことが抑制され、当たり面の加工精度を十分に確保でき、上記範囲を満たす当たり面を歩留まり良く形成できる。さらに、このピストンリングでは、二軸差（ｄ２−ｄ１）が−０．２５ｍｍより大きくなっている。したがって、背圧が小さい場合でも外周面によるシール性を十分に発揮させることが可能となる。
【００１０】
また、外周面の最表面として、本体部よりも高い硬度を有する硬質膜が本体部の周方向に延在していてもよい。硬質膜を用いることにより、当たり面の摩耗の進行を抑えることができる。また、外周ラップ加工の際の、合口端部における当たり面の最大幅Ｗ１と、合口端部以外の部分における当たり面の最大幅Ｗ２との差を小さくすることが可能となり、上記範囲を満たす当たり面を一層歩留まり良く形成できる。
【００１１】
また、硬質膜は、物理気相成長膜であってもよい。この場合、硬質膜を十分な硬度で形成できる。
【００１２】
また、硬質膜は、窒化チタン膜、窒化クロム膜、炭窒化チタン膜、炭窒化クロム膜、酸窒化クロム膜、クロム膜、チタン膜、及びダイヤモンドライクカーボン膜からなる群より選ばれる少なくとも一つの膜を含んでもよい。この場合、硬質膜を十分な硬度で形成できる。
【００１３】
また、硬質膜の厚さは、１μｍ以上３０μｍ以下であってもよい。この場合、硬質膜の厚さが十分なものとなり、当たり面における摩耗の進行を抑制できる。
【００１４】
また、合口部の中心位置を０°として本体部の位置を角度で表したとき、一方の合口端部における当たり面は、０°〜１５°の範囲に位置する部分であり、他方の合口端部における当たり面は、３４５°〜３６０°の範囲に位置する部分であり、合口端部以外の部分における当たり面は、１５°より大きく３４５°よりも小さい範囲に位置する部分であってもよい。合口端部を上記範囲として当たり面の最大幅を満たすことで、面圧の低下によるオイル消費量の増加及び摩耗の進行による摩擦損失の増加を効果的に抑制できる。
【００１５】
また、最大幅Ｗ１は、合口端部以外の部分における１５０°〜２１０°の範囲の当たり面の最大幅の８０％以上１５０％以下であってもよい。このように最大幅Ｗ１が、合口端部以外の部分の当たり面において最も幅が小さくなる傾向にある範囲の最大幅に対して上記範囲を満たすことにより、本体部の部位による当たり面の幅のばらつきがより好適に抑えられる。
【００１６】
また、最大幅Ｗ２は、本体部の幅の１％以上５０％以下であってもよい。この範囲を満たすことで、シリンダ内壁にオイル膜を好適に形成できると共に、当たり面によるオイルの燃焼室への掻き上げを抑制できる。また、当たり面による摩擦損失の増大を回避できる。
【００１７】
また、最大幅Ｗ２は、０．００５ｍｍ以上０．５ｍｍ以下であってもよい。この範囲を満たすことで、ピストンリングによる初期の摩擦損失を抑制できる。
【００１８】
また、本体部において、他側面と外周面とがなす角部には、切欠部が本体部の周方向に延在していてもよい。この場合、ピストンリングによって掻き取られたオイルを切欠部に流すことが可能となる。
【００１９】
また、ピストンリングは、セカンドリングであってもよい。上記ピストンリングをセカンドリングとして用いることにより、背圧が小さい場合でも外周面によるシール性を十分に発揮させることが可能となる。
【発明の効果】
【００２０】
本発明によれば、外周面によるシール性を十分に発揮させることができ、面圧の低下によるオイル消費量の増加及び摩耗の進行による摩擦損失の増加を低減できる。
【図面の簡単な説明】
【００２１】
【図１】本実施形態に係るピストンリングの斜視図である。
【図２】本実施形態に係るピストンリングをシリンダに装着した状態で示す平面図である。
【図３】図２におけるＩＩＩ−ＩＩＩ線断面図である。
【図４】外周面の展開図である。
【図５】ピストンリングの当たり面の幅と摩擦損失量との関係を示すグラフである。
【図６】本発明の変形例に係るピストンリングの本体部の断面図である。
【図７】摩擦損失試験を説明するための図である。
【発明を実施するための形態】
【００２２】
以下、添付図面を参照して、本発明の好適な実施形態について詳細に説明する。なお、以下の説明において、同一要素又は同一機能を有する要素には、同一符号を用いることとし、重複する説明は省略する。
【００２３】
図１は、本実施形態に係るピストンリングの斜視図である。また、図２は、本実施形態に係るピストンリングをシリンダに装着した状態で示す平面図である。図１及び図２に示されるピストンリング１は、例えば自動車の内燃機関においてピストン外周面のリング溝に設けられるセカンドリングとして用いられる。このピストンリング１は、シリンダ内壁に対して摺動することで、シリンダ内壁のオイルがクランク室側から燃焼室側に入り込むこと（オイルアップ）と、ブローバイガスが燃焼室側からクランク室側へ入り込むこととを抑制する機能を奏するようになっている。
【００２４】
ピストンリング１は、環状の本体部２と、本体部２の一部に形成された合口部３とを有している。本体部２は、一対の側面（一側面）２ａ及び側面（他側面）２ｂと、内周面２ｃ及び外周面２ｄとを有している。以下の説明では、側面２ａと側面２ｂとを結ぶ方向をピストンリング１の幅方向とし、内周面２ｃと外周面２ｄとを結ぶ方向をピストンリング１の厚さ方向とする。
【００２５】
本体部２は、厚さ方向が長辺かつ幅方向が短辺となる断面略長方形状をなしている。本体部２の幅は、例えば０．５ｍｍ以上４．０ｍｍ以下となっており、本体部２の厚さは、例えば１．７ｍｍ以上５．０ｍｍ以下となっている。また、本体部２の外径（呼称径）は、例えば５０ｍｍ以上１５０ｍｍ以下となっている。本体部２の各寸法は、接触式又は非接触式の形状測定装置（表面粗さ測定装置を含む）を用いて測定できる。かかる本体部２は、例えば複数の金属元素を含有する鋳鉄或いは鋼（スチール）を用い、十分な強度、耐熱性、及び弾性をもって形成されている。本体部２の表面には、例えば硬質クロムめっき層、クロム窒化物層、或いは鉄窒化物層などによって表面改質が施されていてもよい。このような表面改質層を少なくとも側面２ｂに形成することにより、ピストンのリング溝に対する本体部２の耐摩耗性の向上が図られる。
【００２６】
また、本体部２の二軸差は、−０．２５ｍｍより大きく、＋０．３６ｍｍ未満となっている。二軸差は、図２に示すように、平面視におけるピストンリング１の中心Ｘと合口部３の中心位置とを通る第１軸Ｙ方向の本体部２の直径ｄ１と、平面視におけるピストンリング１の中心Ｘを通って第１軸Ｙ方向に直交する第２軸Ｚ方向の本体部２の直径ｄ２との差（ｄ２−ｄ１）で表される。本実施形態では、直径ｄ２は、ピストンリング１の呼称径に相当する値である。本体部２の二軸差（ｄ２−ｄ１）は、−０．２３ｍｍ以上であってもよく、＋０．３１ｍｍ以下であってもよい。
【００２７】
合口部３は、本体部２の一部が分断された部分であり、互いに対向する一対の合口端部４，５によって形成されている。一対の合口端部４，５は、それぞれ本体部２の自由端となっている部分である。合口部３の隙間（合口隙間）は、例えばピストンリング１が加熱されて熱膨張したときに狭まるようになっている。すなわち、合口部３は、ピストンリング１の使用時において、ピストンリング１とシリンダとの間の温度差に起因する本体部２の熱膨張分の逃げ部として機能する。
【００２８】
次に、本体部２の外周面２ｄについて更に詳細に説明する。図３は、図２におけるＩＩＩ−ＩＩＩ線断面図である。
【００２９】
図３に示されるように、外周面２ｄには、傾斜面１１と、当たり面１２と、接続面１３と、切欠部２１とが設けられている。傾斜面１１は、本体部２の周方向の全体にわたって延在している。傾斜面１１の傾斜角θは、例えば３°３０′以下（３度３０分以下）となっている。傾斜面１１の幅は、例えば本体部２の幅の５０％以上となっている。傾斜面１１の形成により、本体部２は、いわゆるテーパフェイス形状となっている。これにより、ピストンリング１をピストンのリング溝に装着した際に、外周面２ｄの側面２ｂ側のみがシリンダ内壁に対して摺動する。したがって、シリンダ内壁に対してピストンリング１が接する面積が低減するので、シリンダ内壁との摩擦を低減させつつ、オイルの掻き取りを良好に実施できる。
【００３０】
接続面１３は、側面２ａと外周面２ｄとがなす角部が面取りされた部分であり、傾斜面１１と側面２ａとを接続する面である。接続面１３は、傾斜面１１と共に本体部２の周方向の全体にわたって延在している。接続面１３は、傾斜面１１よりも大きい傾斜角度で側面２ａから側面２ｂに向かうにつれて本体部２の径方向に張り出すように傾斜している。なお、接続面１３は、Ｒ形状をなしていてもよい。当たり面１２は、外周面２ｄのうち径方向に最も張り出している面である。当たり面１２は、ピストンリング１をピストンのリング溝に装着した際に、シリンダ内壁に接して摺動する。当たり面１２は、本体部２の周方向の全体にわたって延在している。また、当たり面１２は、側面２ａ，２ｂと略直交し、かつ内周面２ｃと略平行になっている。
【００３１】
切欠部２１は、側面２ｂと外周面２ｄとがなす角部が切り欠かれた部分であり、本体部２の周方向の全体にわたって延在している。切欠部２１は、例えば切削用、研削用、又は研磨用の治具等によって、側面２ｂ側且つ外周面２ｄ側の本体部２の一部を全周にわたって切り欠くことで形成される。また、切欠部２１は、本体部２の上記一部を圧延もしくは絞り加工等で塑性加工することによって形成されてもよい。
【００３２】
切欠部２１は、外周面２ｄ側を向く第１面２１ａと、側面２ｂを向く第２面２１ｂとを有している。第１面２１ａは、内周面２ｃと略平行に延在し、第２面２１ｂは側面２ａ，２ｂと略平行に延在している。このため、第１面２１ａと第２面２１ｂとがなす角は、略直角になっている。なお、第２面２１ｂと外周面２ｄの当たり面１２とがなす角部２２は、面取りによって設けられる。角部２２は、Ｒ形状を有してもよい。この場合、角部２２の曲率半径Ｒは、例えば０．１ｍｍ程度とすればよい。
【００３３】
次に、上述した当たり面１２について更に詳細に説明する。図４は、外周面の展開図である。
【００３４】
同図に示すように、当たり面１２は、一方の合口端部４から他方の合口端部５に至るまで外周面２ｄの全体にわたって形成されている。このような当たり面１２は、図３において傾斜面１１における側面２ｂ側の端部１４（図３において仮想線で示す部分）を外周ラップ加工することによって形成される。外周ラップ加工は、実際に装着されるシリンダと同径のシリンダにピストンリングを装着し、当該ピストンリングの外径（呼称径）に等しい内径を有するスリーブ内でラッピングを行うことにより、ピストンリングの外周面に沿って当たり面を形成する加工方法である。外周ラップ加工は、ピストンリングの製造の最終工程において実施される。外周ラップ加工時のピストンリング１の呼称径当たりの自己張力は、例えば０．２０Ｎ／ｍｍ以下に設定される。
【００３５】
この外周ラップ加工によって当たり面１２を形成する際、自由端となっている合口端部４，５がスリーブ側に張り出すことで、合口端部４，５の加工量が合口端部４，５を除く部分（以下、当該部分を「主部６」と称す）の加工量よりも増大する傾向がある。この傾向は、端面４ａ，５ａに近いほど強くあらわれる。このため、図４に示すように、当たり面１２には、合口端部４の端面４ａに向かうにつれて幅が徐々に増加する領域１２ａと、合口端部５の端面５ａに向かうにつれて幅が徐々に増加する領域１２ｂとがそれぞれ形成されている。
【００３６】
図４の例では、合口端部４，５における当たり面１２の最大幅をＷ１とし、主部６における当たり面１２の最大幅をＷ２とした場合、最大幅Ｗ１は、最大幅Ｗ２の８０％以上１５０％以下となっている。合口端部４，５における当たり面１２は、合口部３を挟んでほぼ対称の形状となっている。当たり面１２の上辺が側面２ａ，２ｂに対して略平行な下辺に対して傾斜することにより、端面４ａ，５ａにおける幅が最大幅Ｗ１となっている。また、合口端部４，５における当たり面１２の上辺の下辺に対する傾斜角は、例えば０．０５ｍｍ／ｄｅｇ以下（０．０５ミリメートル毎角度以下）となっている。この傾斜角は、例えば合口端部４，５における当たり面１２の上辺を直線近似することによって求めることができる。
【００３７】
主部６における当たり面１２の最大幅Ｗ２は、本体部２の幅の１％以上５０％以下となっている。最大幅Ｗ２は、本体部２の幅の３０％以下であることが好ましく、本体部２の幅の２０％以下であることがより好ましい。したがって、本実施形態では、最大幅Ｗ２は、例えば０．００５ｍｍ以上０．５ｍｍ以下に設定されている。また、最大幅Ｗ１は、０．００４ｍｍ以上０．７５ｍｍ以下に設定されている。
【００３８】
なお、ここでの最大幅Ｗ１，Ｗ２とは、外周ラップ加工によって形成された当たり面１２の最大幅の初期値であり、摩耗による変化が生じる前の幅を指している。また、ピストンリング１を実際に装着されるシリンダと同径のシリンダに装着した状態において、合口部３の中心位置を０°（若しくは３６０°）とした場合（図２参照）に、合口端部４における当たり面１２（領域１２ａ）は、０°〜１５°の範囲に位置する部分を指し、合口端部５における当たり面１２（領域１２ｂ）は、３４５°〜３６０°の範囲に位置する部分を指す。主部６における当たり面１２は、１５°よりも大きく３４５°未満の範囲に位置する部分を指す。合口部３の中心位置は、本体部２の側面２ｂを平坦面に載置したときの合口端部４，５間の中間位置である。このときの合口端部４，５間の間隔は、室温にてピストンリング１をその呼称径に等しい寸法の筐体（リングゲージ）内に収容したときの合口端部４，５間の間隔と同等である。
【００３９】
また、本体部２において合口端部４，５の反対側に位置する部分（例えば、主部６における１５０°〜２１０°の範囲に位置する部分）は、ピストンリング１をシリンダに装着した際に合口端部４，５と比較してスリーブに張り出しにくく、外周ラップ加工が施されにくい部分である。このため、合口端部４，５の反対側に位置する部分における当たり面１２の幅は、当たり面１２全体の中で最も小さくなる傾向にある。したがって、当たり面１２の幅が最も小さくなる傾向にある部分の当たり面１２の最大幅を基準とし、合口端部４，５の最大幅Ｗ１は、合口端部４，５の反対側に位置する部分における当たり面１２の最大幅の８０％以上１５０％以下であることが好ましい。
【００４０】
以上に説明した構成を有するピストンリング１では、合口端部４，５の当たり面１２の最大幅Ｗ１が、主部６における当たり面１２の最大幅Ｗ２の１５０％以下となっている。この範囲を満たすことで、本体部２の部位による当たり面１２の幅のばらつきが抑えられるので、面圧の低下によるオイル消費量の増加及び摩耗の進行による摩擦損失の増加を抑制できる。また、このピストンリング１では、二軸差（ｄ２−ｄ１）が＋０．３６ｍｍ未満となっている。このため、外周ラップ加工の際に合口端部４，５が自己張力によってスリーブ側に張り出すことが抑制され、当たり面１２の加工精度を十分に確保でき、上記範囲を満たす当たり面１２を歩留まり良く形成できる。さらに、このピストンリング１では、二軸差（ｄ２−ｄ１）が−０．２５ｍｍより大きくなっている。したがって、背圧が小さい場合でも外周面２ｄによるシール性を十分に発揮させることが可能となる。
【００４１】
また、合口部３の中心位置を０°として本体部２の位置を角度で表したとき、合口端部４における当たり面１２は、０°〜１５°の範囲に位置する部分であり、合口端部５における当たり面１２は、３４５°〜３６０°の範囲に位置する部分であり、主部６における当たり面１２は、１５°より大きく３４５°よりも小さい範囲に位置する部分になっている。合口端部４，５をそれぞれ上記範囲として当たり面１２の最大幅を満たすことで、面圧の低下によるオイル消費量の増加及び摩耗の進行による摩擦損失の増加を効果的に抑制できる。
【００４２】
また、最大幅Ｗ１は、主部６における１５０°〜２１０°の範囲の当たり面１２の最大幅の８０％以上１５０％以下であることが好ましい。このように最大幅Ｗ１が、主部６の当たり面１２において最も幅が小さくなる傾向にある範囲の最大幅に対して上記範囲を満たすことにより、本体部２の部位による当たり面１２の幅のばらつきがより好適に抑えられる。
【００４３】
また、主部６の当たり面１２の最大幅Ｗ２は、本体部２の幅の１％以上５０％以下であるので、ピストンリング１は、シリンダ内壁にオイル膜を好適に形成できると共に、当たり面１２によるオイルの燃焼室への掻き上げを抑制できる。また、当たり面１２による摩擦損失の増大を回避できる。
【００４４】
図５は、ピストンリングの当たり面の幅と摩擦損失との関係の一例を示すグラフである。図５において、縦軸は初期の摩擦損失量を示し、横軸は当たり面の幅を示す。図５に示されるように、当たり面の幅が大きくなるほど摩擦損失量が大きくなる傾向があるのがわかる。このため、主部６の当たり面１２の最大幅Ｗ２を０．００５ｍｍ以上０．５ｍｍ以下にすることにより、ピストンリング１による初期の摩擦損失を好適に抑制できる。
【００４５】
また、本体部２において、側面２ｂと外周面２ｄとがなす角部には、切欠部２１が本体部２の周方向に延在している。この場合、ピストンリング１によって掻き取られたオイルを切欠部２１に流すことが可能となる。
【００４６】
また、ピストンリング１をセカンドリングとして用いることにより、背圧が小さい場合でも外周面２ｄによるシール性を十分に発揮させることが可能となる。
【００４７】
次に、上記実施形態の変形例について説明する。
【００４８】
例えば上記実施形態では外周面２ｄ上に保護膜等が形成されていないセカンドリングを例示しているが、図６に示されるように、本体部２における外周面２ｄの最表面として、本体部２よりも硬度の高い硬質膜３１が、本体部２の周方向の全体にわたって延在していてもよい。本変形例では、側面２ａと外周面２ｄとがなす角部を面取りすると共に側面２ｂと外周面２ｄとがなす角部を切り欠いた後、外周面２ｄの最表面として硬質膜３１を形成することによって、傾斜面１１、接続面１３、及び切欠部２１を形成する。そして、硬質膜３１によって形成される傾斜面１１における側面２ｂ側の端部を外周ラップ加工することによって、当たり面１２を形成する。なお、面取り等によってピストンリング１に形成される角部は、丸みを帯びた形状であってもよい。
【００４９】
硬質膜３１は、物理気相成長法（ＰＶＤ法）を用いて形成される物理気相成長膜（ＰＶＤ膜）である。これにより、硬質膜３１を十分な硬度で形成できる。硬質膜３１の硬度は、例えばビッカース硬さで８００ＨＶ０．０５以上２０００ＨＶ０．０５以下であり、本体部２の硬度よりも約２倍以上高い。硬質膜３１は、チタン（Ｔｉ）及びクロム（Ｃｒ）の少なくとも一種と、炭素（Ｃ）、窒素（Ｎ）、及び酸素の少なくとも一種とを含むイオンプレーティング膜、若しくはダイヤモンドライクカーボン膜である。具体例としては、硬質膜３１は、窒化チタン膜、窒化クロム膜、炭窒化チタン膜、炭窒化クロム膜、酸窒化クロム膜、クロム膜、又はチタン膜である。この中でも、耐摩耗性及び耐スカッフ性を重視する場合には、窒化クロム膜を用いることが好ましい。なお、硬質膜３１は積層体であってもよく、例えば窒化クロム膜及びダイヤモンドライクカーボン膜等を含んでもよい。
【００５０】
このように外周面２ｄの最表面を硬質膜３１とすることにより、当たり面１２の摩耗の進行を抑えることができる。また、外周ラップ加工の際の、合口端部４における当たり面の最大幅Ｗ１と、主部６における当たり面１２の最大幅Ｗ２との差を小さくすることが可能となり、最大幅Ｗ１が最大幅Ｗ２の８０％以上１５０％以下となっている当たり面１２を一層歩留まり良く形成できる。
【００５１】
また、本体部２の径方向に沿った硬質膜３１の厚さは、１μｍ以上３０μｍ以下である。これにより、硬質膜３１の厚さが十分なものとなり、当たり面１２における摩耗の進行を抑制できる。なお、本体部２と硬質膜３１との密着性を向上させるため、クロム膜又はチタン膜等のアンダーコートを本体部２に施してもよい。
【００５２】
本発明は、上記実施形態及び上記変形例に限られるものではない。例えば、切欠部２１は断面ステップ状に切り欠かれているが、切欠部２１は断面フック状に切り欠かれてもよい。
【００５３】
また、上記実施形態及び上記変形例では、当たり面は本体部２の幅方向において中心よりも側面２ｂ側に設けられているが、当該中心よりも側面２ａ側に設けられてもよい。
【００５４】
また、上記実施形態及び上記変形例に係るピストンリングは、セカンドリング以外に、例えばトップリング、若しくはディーゼルエンジンにおけるサードリングとして用いることができる。
【００５５】
また、上記実施形態及び上記変形例では、合口端部４の端面４ａ及び合口端部５の端面５ａが、本体部２の周方向に対して直角に形成された直角合口を例示しているが、合口端部の形状はこれに限られない。例えば端面４ａ，５ａが上記周方向に対して傾斜して形成された傾斜合口であってもよく、端面４ａの側面２ａ側と端面５ａの側面２ｂ側とが互いに相手側に突出するように形成された段付合口であってもよい。
【実施例】
【００５６】
本発明を以下の実施例によりさらに詳細に説明するが、本発明はこれらの例に限定されるものではない。
（実施例１）
【００５７】
以下の手順で、実施例１のセカンドリングを作製した。まず、外周面に傾斜面が設けられた本体部を有するリングを作製した。リング本体部としては、ＪＩＳ規格であるシリコンクロム鋼オイルテンパー線（ＳＷＯＳＣ−Ｖ）を線材に用い、当該線材に圧延ロール成形及び引き抜き成形を施した。本体部の呼称径は、８０ｍｍに設定した。また、本体部の幅は、１．２ｍｍに設定し、本体部の厚さは３．０ｍｍに設定した。傾斜面の下端の角部の曲率半径は、０．１ｍｍとした。
【００５８】
次に、本体部に対して側面加工及び合口加工を行った後、内径８０ｍｍの真円スリーブを用いて外周ラップ加工を行った。実施例１では、外周ラップ加工によって当たり幅が本体部の全周にわたって０．１ｍｍ（本体部２の幅の約８％）となるように加工条件を調整した。また、本体部の全表面に対して、表面処理としてリン酸亜鉛処理を行った。
【００５９】
以上のセカンドリングの作製では、第１軸方向に沿った本体部の直径ｄ１と、第２軸方向に沿った本体部の直径ｄ２との間の二軸差（ｄ２−ｄ１）を下記表１に示す値に調整した。加えて、本体部において、合口端部の最大幅Ｗ１と主部の最大幅Ｗ２とを下記表１に示す値に調整した。下記表１には、主部の最大幅Ｗ２に対する合口端部の最大幅Ｗ１の比率（Ｗ１／Ｗ２）を併記した。
（実施例２，４〜７，１０，１２〜１４，１６）
【００６０】
実施例１と同様の手順にて、上記実施例のセカンドリングを作製した。各セカンドリングの仕様（二軸差、合口端部のそれぞれの最大幅、及び主部との最大幅Ｗ２）は、下記表１に示すとおりである。
（実施例３，８，９，１１，１５，１７〜１９）
【００６１】
以下に記載する事項以外は実施例１と同様にして、セカンドリングを作製した。これらの実施例における各セカンドリングの仕様は、下記表１に示すとおりである。
【００６２】
実施例３，８，９，１１，１５，１７〜１９では、上記合口加工後、ＰＶＤ法により硬質膜として窒化クロム膜（ＣｒＮ膜）を本体部の外周面に形成した。窒化クロム膜の厚さは、１５μｍに設定した。窒化クロム膜の形成後、実施例１等と同様に外周ラップ加工を行った。これにより、硬質膜である窒化クロム膜に本体部の全周にわたって当たり面を形成した。
（比較例１〜３，５，６，８，１０，１３，１４）
【００６３】
実施例１と同様の手順にて、上記比較例のセカンドリングを作製した。各セカンドリングの仕様は、下記表１に示すとおりである。
（比較例４，７，９，１１，１２）
【００６４】
実施例３と同様の手順にて、硬質膜を有する上記比較例のセカンドリングを作製した。各セカンドリングの仕様は、下記表１に示すとおりである。
（オイル消費量の検証）
【００６５】
各実施例及び各比較例のセカンドリングを、排気量２．４Ｌ、直列４気筒のガソリンエンジンにおけるピストンのセカンドリング溝に装着した。そして、回転数６８００ｒｐｍ、全負荷（WOT：Wide Open Throttle）条件にて、所定時間ガソリンエンジンを運転した場合におけるオイル消費量（LOC：Low Oil Consumption）の測定を各実施例及び各比較例に対して行った。各実施例及び各比較例において、トップリング及びオイルリングは、共通のリングを用いた。オイル消費量は、ガソリンエンジン運転前に収容されていたオイル量と、ガソリンエンジン運転後に収容されていたオイル量とをそれぞれ測定することによって算出した。比較例１のオイル消費量を１００％とした場合、各実施例と比較例２〜１４とのオイル消費量の割合（％）を表１に示す。
（摩擦損失測定試験）
【００６６】
図７に示されるように、トップリング４２及びオイルリング４３と、各実施例及び各比較例のセカンドリング４４とから構成されるピストンリングセット４１を準備した。このピストンリングセット４１を浮動ライナー式フリクション測定用エンジンのピストン４５に装着し、各セカンドリング４４の摩擦損失を摩擦平均有効圧力（FMEP：Friction Mean Effective Pressure）により評価した。トップリング４２、セカンドリング４４、及びオイルリング４３と摺動する相手材として、鋳鉄製のシリンダライナ４６を用いた。シリンダライナ４６の十点平均粗さ（Ｒｚ）は、２〜４μｍとした。また、シリンダライナ４６の外周に荷重測定用センサー４７を取り付けた。トップリング４２の張力は３Ｎに設定し、セカンドリング４４の張力は２Ｎに設定し、オイルリング４３の張力は１５Ｎに設定した。
【００６７】
摩擦損失測定試験では、ピストン４５の動作によってトップリング４２、セカンドリング４４、及びオイルリング４３がシリンダライナ４６に上下方向に摺動する際に加わる摩擦力（摩擦損失）を荷重測定用センサー４７により測定した。この摩擦損失は、トップリング４２、セカンドリング４４、及びオイルリング４３の合計摩擦力である。本摩擦力測定試験においては、エンジン回転数を２０００ｒｐｍとし、エンジン負荷を１５Ｎ・ｍとし、潤滑油温度を８７℃とした。また、本摩擦力測定の試験時間は１０時間とした。比較例１のＦＭＥＰを１００％とした場合、各実施例と比較例２〜１４とのＦＭＥＰの割合（％）を表１に示す。
【００６８】
【表１】
2017150617.tif 000003
【００６９】
上記表１より、実施例１〜１９のそれぞれは、比較例１よりもＬＯＣ，ＦＭＥＰのいずれも低減した。これに対して、比較例２，３，５，８〜１１，１４は、比較例１よりもＬＯＣは低減したが，比較例１よりもＦＭＥＰは増加した。また、比較例４，６，７，１２，１３は、比較例１よりもＦＭＥＰは低減したが，比較例１よりもＬＯＣは増加した。
【００７０】
例えば二軸差が本発明の上限付近（＋０．３１ｍｍ）である実施例４では、ＬＯＣ及びＦＭＥＰがいずれも比較例１よりも低減していた。これに対して、二軸差が本発明の上限を超えている（＋０．３６ｍｍ）比較例１４では、ＬＯＣは比較例１よりも低減していたものの、ＦＭＥＰは比較例１よりも増加する結果となった。この結果から、二軸差を＋０．３６ｍｍ未満とし、Ｗ１／Ｗ２を８０％１５０％以下とすることで、ＬＯＣ，ＦＭＥＰの両方を低減できることが実証された。
【００７１】
また、例えば二軸差が本発明の下限付近（−０．２３ｍｍ）である実施例１９では、ＬＯＣ及びＦＭＥＰがいずれも比較例１よりも低減していた。これに対して、二軸差が本発明の下限を超えている（−０．２５ｍｍ）比較例４では、ＦＭＥＰは比較例１よりも低減していたものの、ＬＯＣは比較例１よりも増加する結果となった。加えて、二軸差が本発明の下限を超えている（−０．２５ｍｍ）と共に、Ｗ１／Ｗ２が８０％以上１５０％以下の範囲外となっている（７６．７％）比較例１３でも、ＦＭＥＰは比較例１よりも低減していたものの、ＬＯＣは比較例１よりも増加する結果となった。これらの結果から、二軸差を−０．２５ｍｍよりも大きくし、Ｗ１／Ｗ２を８０％１５０％以下とすることで、ＬＯＣ，ＦＭＥＰの両方を低減できることが実証できた。
【００７２】
また、上記結果から、硬質膜の有無にかかわらず、二軸差が−０．２５ｍｍより大きく＋０．３６ｍｍ未満であり、Ｗ１／Ｗ２が上記範囲内であると、ＬＯＣ，ＦＭＥＰの両方を低減できることが実証された。
【符号の説明】
【００７３】
１…ピストンリング、２…本体部、２ａ，２ｂ…側面、２ｃ…内周面、２ｄ…外周面、４，５…合口端部、６…主部、１１…傾斜面、１２…当たり面、２１…切欠部、ｄ１，ｄ２…直径。
【図１】
2017150617.tif 000004
【図２】
2017150617.tif 000005
【図３】
2017150617.tif 000006
【図４】
2017150617.tif 000007
【図５】
2017150617.tif 000008
【図６】
2017150617.tif 000009
【図７】
2017150617.tif 000010